(57)【特許請求の範囲】
【請求項１】
連続搬送される鋼帯を加熱する焼鈍炉と、
前記焼鈍炉により焼鈍された鋼帯の進行方向を下向きに変えるターンダウンロールと、
前記ターンダウンロールにより進行方向が変えられた鋼帯が浸漬される溶融金属めっき浴が収容された溶融金属槽と、
周囲雰囲気から区画され、前記ターンダウンロールにより進行方向が変えられた鋼帯を前記溶融金属めっき浴に導くスナウトと、
前記焼鈍炉と前記スナウトとの間に設けられ、周囲雰囲気から区画されて前記ターンダウンロールを収容するターンダウンロール室と、
を備えた連続溶融金属めっき装置において、
前記ターンダウンロール室又は前記スナウト内に設けられ、前記鋼帯の一方の面側で前記溶融金属めっき浴側と前記焼鈍炉側とを遮蔽する第１の遮蔽板及び前記鋼帯の他方の面側で前記溶融金属めっき浴側と前記焼鈍炉側とを遮蔽する第２の遮蔽板を備え、
前記第１の遮蔽板及び前記第２の遮蔽板の少なくとも一方は、前記焼鈍炉側に位置する上流側遮蔽板及び前記溶融金属めっき浴側に位置する下流側遮蔽板を含み、
前記上流側遮蔽板と前記下流側遮蔽板との間の領域から所定量の雰囲気ガスを排出する排気口を備える、連続溶融金属めっき装置。
【請求項２】
前記第１及び第２の遮蔽板は、前記ターンダウンロール室内に設けられ、
前記第１の遮蔽板の端部は、前記ターンダウンロール上の鋼帯に近接して配置され、
前記第２の遮蔽板の端部は、前記ターンダウンロールの下方の面に近接して配置される、請求項１に記載の連続溶融金属めっき装置。
【請求項３】
前記第１の遮蔽板は、前記鋼帯の進行方向に沿って回動可能に軸支される、請求項２に記載の連続溶融金属めっき装置。
【請求項４】
前記第１及び第２の遮蔽板の端部が、前記ターンダウンロールの外形に対応する形状を有する、請求項２又は３に記載の連続溶融金属めっき装置。
【請求項５】
前記第１の遮蔽板は一枚の遮蔽板からなり、前記第２の遮蔽板は前記上流側遮蔽板及び前記下流側遮蔽板を含む、請求項２〜４のいずれか１項に記載の連続溶融金属めっき装置。
【請求項６】
前記スナウト内で前記溶融金属めっき浴から発生した金属ヒュームのうち、前記焼鈍炉に侵入する金属ヒュームの割合の上限目標値に基づいて、前記排気口の開口面積を設定する、請求項１〜５のいずれか１項に記載の連続溶融金属めっき装置。
【請求項７】
前記排気口に接続された排気通路に、前記雰囲気ガスの排出量を調整可能な排気装置を備える、請求項１〜５のいずれか１項に記載の連続溶融金属めっき装置。
【請求項８】
前記スナウト内で前記溶融金属めっき浴から発生した金属ヒュームのうち、前記焼鈍炉に侵入する金属ヒュームの割合の上限目標値に基づいて、前記排気装置による排気量を設定する、請求項７に記載の連続溶融金属めっき装置。
【請求項９】
連続搬送される鋼帯を焼鈍炉で焼鈍した後、周囲雰囲気から区画されたターンダウンロール室及びスナウトを介して溶融金属めっき浴に浸漬することで前記鋼帯にめっきする溶融金属めっき鋼帯の製造方法において、
前記ターンダウンロール室又は前記スナウト内で、前記鋼帯の一方の面側及び他方の面側でそれぞれ前記溶融金属めっき浴側と前記焼鈍炉側とを遮蔽するとともに、
前記一方の面側及び前記他方の面側の少なくとも一方では、前記焼鈍炉側に位置する上流側遮蔽位置及び前記溶融金属めっき浴側に位置する下流側遮蔽位置で、前記溶融金属めっき浴側と前記焼鈍炉側とを遮蔽し、
前記上流側遮蔽位置と前記下流側遮蔽位置との間の領域から所定量の雰囲気ガスを排出する、溶融金属めっき鋼帯の製造方法。
【請求項１０】
前記間の領域の雰囲気ガスの圧力は、前記焼鈍炉内の雰囲気ガスの圧力及び前記スナウト内の雰囲気ガスの圧力より低く設定される、請求項９に記載の溶融金属めっき鋼帯の製造方法。
【発明の詳細な説明】
【技術分野】
【０００１】
本発明は、連続搬送される鋼帯を焼鈍した後、当該鋼帯の表面に溶融金属を付着させてめっき処理を施す連続溶融金属めっき装置及び溶融金属めっき鋼帯の製造方法に関する。
【背景技術】
【０００２】
溶融金属めっき鋼帯の製造が行われる連続溶融金属めっきラインでは、入側のコイル巻き戻し機から搬入される鋼帯が、焼鈍炉において高温に加熱された後に冷却されて焼鈍される。また、焼鈍された鋼帯は、ターンダウンロール及びスナウトを通って、溶融金属槽に導入され、溶融金属めっき浴に浸漬される。さらに、めっきが付着した鋼帯が溶融金属めっき浴から引き上げられた後、ガスワイピングによってめっきの付着量が調整される。
【０００３】
ターンダウンロールを収容するターンダウンロール室及びスナウトは、内部を大気雰囲気から遮断するために、一端が焼鈍炉に接続され、他端は溶融金属めっき浴中に浸漬されている。かかるターンダウンロール室及びスナウトの内部は、めっき層と鋼帯との密着性や鋼帯表面の酸化、汚れ等に起因するめっき付着性の低下を防ぐために、還元性雰囲気に維持される。例えば、ターンダウンロール室及びスナウトの内部は、酸素濃度が５０ｐｐｍ以下程度の低レベルに維持される。
【０００４】
しかしながら、連続溶融金属めっきラインにおいては、スナウト内における溶融金属めっき浴の表面から溶融金属が蒸発し、金属ヒュームが発生する。かかる金属ヒュームは、スナウト及びターンダウンロール室内を焼鈍炉側に流れる。金属ヒュームは、溶融金属の凝固点よりも低温の部分が存在すると、当該低温部分で冷却されて、金属状態あるいは酸化された状態で堆積する。この堆積物は、堆積量が多くなると落下する。堆積物が、鋼帯上又は搬送ロール上に落下すると、鋼板疵が発生することとなる。
【０００５】
また、金属ヒュームが、例えば、焼鈍炉の冷却帯に備えられたジェットクーラーの熱交換器に堆積した場合、ジェットクーラーを作動させて送風した際に、当該堆積物が鋼帯に吹き付けられて、鋼板疵が発生することとなる。したがって、スナウト内の溶融金属めっき浴の表面から発生した金属ヒュームを、焼鈍炉側へ侵入させないようにする必要がある。
【０００６】
これに対して、特許文献１には、亜鉛ヒュームを除去するための還流口と吸引口とをスナウト内の鋼板の表裏面に、それぞれ１対を上下に設けるとともに、吸引口をスナウトの全幅に渡って鋼板の表裏面に配設した技術が開示されている。また、特許文献２には、めっき浴と焼鈍炉あるいは冷却炉との間にシール装置を設け、めっき浴とシール装置との間で、鋼帯の幅方向両端近傍の排気口から設備内のガスを排出する技術が開示されている。
【先行技術文献】
【特許文献】
【０００７】
【特許文献１】特開平０８−１７６７７３号公報
【特許文献２】特開平０７−１５７８５３号公報
【発明の概要】
【発明が解決しようとする課題】
【０００８】
特許文献１に記載の技術は、スナウト内に循環流を発生させて、亜鉛ヒュームを吸引口から吸引することにより、上流側への亜鉛ヒュームの侵入を防ぐものである。しかしながら、特許文献１に開示の技術では、鋼帯とスナウト内面との間が開放されており、大部分の亜鉛ヒュームを循環流に乗せて排出口から排出するには限界がある。
【０００９】
また、特許文献２に記載の技術は、鋼帯の表裏面に板状のシール装置を配置し、シール装置よりもめっき浴側に下方流れを形成して、めっき浴とシール装置との間でガスを排出するものである。しかしながら、特許文献２に開示の技術は、スナウト内にシール装置を設けるために、鋼帯の振動を考慮すると、鋼帯とシール装置との間の間隙を小さくすることが困難である。したがって、一枚の板状のシール装置でシール性を確保することは難しく、大部分の亜鉛ヒュームを下方流れに乗せて排出口から排出するには限界がある。
【００１０】
本発明は、上記問題に鑑みてなされたものであり、本発明の目的とするところは、連続溶融金属めっき装置のターンダウンロール室及びスナウト内から金属ヒュームを効率的に排出し、焼鈍炉側に流れる金属ヒュームの量を低減することが可能な、連続溶融金属めっき装置を提供することにある。
【課題を解決するための手段】
【００１１】
上記課題を解決するために、本発明のある観点によれば、連続搬送される鋼帯を加熱する焼鈍炉と、前記焼鈍炉により焼鈍された鋼帯の進行方向を下向きに変えるターンダウンロールと、前記ターンダウンロールにより進行方向が変えられた鋼帯が浸漬される溶融金属めっき浴が収容された溶融金属槽と、周囲雰囲気から区画され、前記ターンダウンロールにより進行方向が変えられた鋼帯を前記溶融金属めっき浴に導くスナウトと、前記焼鈍炉と前記スナウトとの間に設けられ、周囲雰囲気から区画されて前記ターンダウンロールを収容するターンダウンロール室と、を備えた連続溶融金属めっき装置において、前記ターンダウンロール室又は前記スナウト内に設けられ、前記鋼帯の一方の面側で前記溶融金属めっき浴側と前記焼鈍炉側とを遮蔽する第１の遮蔽板及び前記鋼帯の他方の面側で前記溶融金属めっき浴側と前記焼鈍炉側とを遮蔽する第２の遮蔽板を備え、前記第１の遮蔽板及び前記第２の遮蔽板の少なくとも一方は、前記焼鈍炉側に位置する上流側遮蔽板及び前記溶融金属めっき浴側に位置する下流側遮蔽板を含み、前記上流側遮蔽板と前記下流側遮蔽板との間の領域から所定量の雰囲気ガスを排出する排気口を備える、連続溶融金属めっき装置が提供される。
【００１２】
また、前記第１及び第２の遮蔽板は、前記ターンダウンロール室内に設けられ、前記第１の遮蔽板の端部は、前記ターンダウンロール上の鋼帯に近接して配置され、前記第２の遮蔽板の端部は、前記ターンダウンロールの下方の面に近接して配置されてもよい。
【００１３】
また、前記第１の遮蔽板は、前記鋼帯の進行方向に沿って回動可能に軸支されてもよい。
【００１４】
また、前記第１及び第２の遮蔽板の端部が、前記ターンダウンロールの外形に対応する形状を有してもよい。
【００１５】
また、前記第１の遮蔽板は一枚の遮蔽板からなり、前記第２の遮蔽板は前記上流側遮蔽板及び前記下流側遮蔽板を含んでもよい。
【００１６】
また、前記スナウト内で前記溶融金属めっき浴から発生した金属ヒュームのうち、前記焼鈍炉に侵入する金属ヒュームの割合の上限目標値に基づいて、前記排気口の開口面積を設定してもよい。
【００１７】
また、前記排気口に接続された排気通路に、前記雰囲気ガスの排出量を調整可能な排気装置を備えてもよい。
【００１８】
また、前記スナウト内で前記溶融金属めっき浴から発生した金属ヒュームのうち、前記焼鈍炉に侵入する金属ヒュームの割合の上限目標値に基づいて、前記排気装置による排気量を設定してもよい。
【００１９】
また、上記課題を解決するために、本発明の別の観点によれば、連続搬送される鋼帯を焼鈍炉で焼鈍した後、周囲雰囲気から区画されたターンダウンロール室及びスナウトを介して溶融金属めっき浴に浸漬することで前記鋼帯にめっきする溶融金属めっき鋼帯の製造方法において、前記ターンダウンロール室又は前記スナウト内で、前記鋼帯の一方の面側及び他方の面側でそれぞれ前記溶融金属めっき浴側と前記焼鈍炉側とを遮蔽するとともに、前記一方の面側及び前記他方の面側の少なくとも一方では、前記焼鈍炉側に位置する上流側遮蔽位置及び前記溶融金属めっき浴側に位置する下流側遮蔽位置で、前記溶融金属めっき浴側と前記焼鈍炉側とを遮蔽し、前記上流側遮蔽位置と前記下流側遮蔽位置との間の領域から所定量の雰囲気ガスを排出する、溶融金属めっき鋼帯の製造方法が提供される。
【００２０】
また、前記間の領域の雰囲気ガスの圧力は、前記焼鈍炉内の雰囲気ガスの圧力及び前記スナウト内の雰囲気ガスの圧力より低く設定されてもよい。
【発明の効果】
【００２１】
本発明によれば、ターンダウンロール室又はスナウト内に設けた上流側遮蔽板と下流側遮蔽板とにより、二段階で、焼鈍炉側への雰囲気ガスの流れを堰き止めることができる。また、上流側遮蔽板と下流側遮蔽板との間の領域には対流が発生することから、当該間の領域に設けられた排気口から雰囲気ガスを効率的に排出することができる。特に、間の領域の雰囲気ガスの圧力が焼鈍炉内又はスナウト内の雰囲気ガスの圧力よりも低く設定されていれば、雰囲気ガスを排気口からより効率的に排出することができる。したがって、金属ヒュームを含む雰囲気ガスが排気口を介して効率的に排出され、焼鈍炉側に流れる金属ヒュームの量を低減することができる。
【図面の簡単な説明】
【００２２】
【図１】図１は、本発明の実施の形態にかかる連続溶融金属めっき装置の概略構成例を示す図である。
【図２】図２は、ターンダウンロール室内の雰囲気ガスの流れを説明するために示す図である。
【図３】図３は、変形例１にかかる連続溶融金属めっき装置の概略構成例を示す図である。
【図４】図４は、変形例２にかかる連続溶融金属めっき装置の概略構成例を示す図である。
【図５】図５は、変形例２にかかるターンダウンロール及び遮蔽板を示す斜視図である。
【図６】図６は、変形例２にかかるターンダウンロール及び遮蔽板を示す図である。
【図７】図７は、変形例３にかかる連続溶融金属めっき装置の概略構成例を示す図である。
【図８】図８は、変形例４にかかる連続溶融金属めっき装置の概略構成例を示す図である。
【図９】図９は、排気口からの排気量と焼鈍炉内への金属ヒュームの進入割合との関係を示すグラフである。
【発明を実施するための形態】
【００２３】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２４】
＜１．連続溶融金属めっき装置の構成例＞
まず、本発明の実施の形態に係る連続溶融金属めっき装置の全体構成の一例について詳細に説明する。図１は、本実施形態に係る連続溶融金属めっき装置１０の構成例を概略的に示す模式図である。連続溶融金属めっき装置１０は、焼鈍炉２０と、ターンダウンロール３１が収容されたターンダウンロール室３０と、スナウト４０と、溶融金属槽５０と、ガスワイピング装置６０とを備える。
【００２５】
焼鈍炉２０は、内部が還元性雰囲気に維持され、連続搬送される鋼帯Ｈを加熱する。かかる焼鈍炉２０によって、鋼帯Ｈの表面が活性化され、また、鋼帯Ｈの機械的性質が調整される。一般に、焼鈍炉２０内の雰囲気ガスの圧力は、大気圧よりも高く設定されている。ターンダウンロール室３０は、上流側の端部が焼鈍炉２０に接続され、下流側の端部がスナウト４０に接続されている。スナウト４０は、上流側の端部がターンダウンロール室３０に接続され、下流側の端部が溶融金属めっき浴５１中に浸漬されている。これにより、ターンダウンロール室３０及びスナウト４０の内部は、大気雰囲気から遮断されている。かかるターンダウンロール室３０及びスナウト４０の内部は、還元性雰囲気に維持されている。一般に、スナウト４０内部の雰囲気ガスの圧力は大気圧よりも高く、かつ、焼鈍炉２０内の雰囲気ガスの圧力よりも低く設定されている。
【００２６】
ターンダウンロール室３０にはターンダウンロール３１が収容されている。ターンダウンロール３１は、鋼帯Ｈの幅方向に平行な回転軸を有する。ターンダウンロール３１の外周面の幅は、鋼帯Ｈの幅以上となっている。かかるターンダウンロール３１により、鋼帯Ｈの搬送方向が下向きに変えられる。溶融金属槽５０は、溶融亜鉛めっき等の溶融金属めっき浴５１を収容する。かかる溶融金属槽５０には、シンクロール５３が設けられている。シンクロール５３は、鋼帯Ｈの幅方向に平行な回転軸を有する。シンクロール５３の外周面の幅は、鋼帯Ｈの幅以上となっている。かかるシンクロール５３により、鋼帯Ｈの搬送方向が上向きに変えられる。
【００２７】
ガスワイピング装置６０は、溶融金属めっき浴５１から導出される鋼帯Ｈの両面に対してガスを吹き付けることにより、鋼帯Ｈの表面に付着した溶融金属めっきの一部を掻き落とす。これにより、鋼帯Ｈの表面の溶融金属めっきの付着量が調整される。
【００２８】
かかる連続溶融金属めっき装置１０において、鋼帯Ｈは、図示しない入側のコイル巻き戻し機から出側のコイル巻き取り機に向けて、一方向に搬送される。連続的に搬送される鋼帯Ｈは、焼鈍炉２０で加熱された後に冷却されることにより焼鈍され、ターンダウンロール室３０及びスナウト４０を通って溶融金属めっき浴５１に浸漬される。溶融金属めっき浴５１に浸漬された鋼帯Ｈは、その後溶融金属めっき浴５１から導出され、ガスワイピング装置６０によってガスが吹き付けられることにより、溶融金属めっき層の厚さが調整される。
【００２９】
＜２．遮蔽板及び排気口＞
本実施形態にかかる連続溶融金属めっき装置１０は、ターンダウンロール室３０内に、第１の遮蔽板１０１及び第２の遮蔽板１１１を備える。第１の遮蔽板１０１は、鋼帯Ｈの一方の面（上面）側において、ターンダウンロール室３０の上部の内壁に設けられる。第１の遮蔽板１０１の上端部は、ターンダウンロール室３０の上部内壁に接合され、下端部は、ターンダウンロール３１上の鋼帯Ｈの上面に近接して配置される。かかる第１の遮蔽板１０１は、鋼帯Ｈの上面側の空間において、焼鈍炉２０側と溶融金属めっき浴５１側とを遮蔽している。
【００３０】
本実施形態では、第１の遮蔽板１０１は、焼鈍炉２０側に位置する上流側遮蔽板１０１ａと、溶融金属めっき浴５１側に位置する下流側遮蔽板１０１ｂとを有する。上流側遮蔽板１０１ａ及び下流側遮蔽板１０１ｂは、それぞれの位置で、焼鈍炉２０側と溶融金属めっき浴５１側とを遮蔽する。上流側遮蔽板１０１ａ及び下流側遮蔽板１０１ｂは、鋼帯Ｈの上面側のターンダウンロール室３０内を、鋼帯Ｈの幅方向の全体に渡って、焼鈍炉２０側と溶融金属めっき浴５１側とに遮蔽する。かかる上流側遮蔽板１０１ａと下流側遮蔽板１０１ｂとの間の領域Ａ１には、当該間の領域Ａ１から雰囲気ガスを排出する排気口１０３が設けられている。
【００３１】
ここで、例えば、排気口１０３での雰囲気ガスの圧力が大気圧と同程度となるようにすれば、当該雰囲気ガスの圧力が、焼鈍炉２０内の雰囲気ガスの圧力及びスナウト４０内の雰囲気ガスの圧力よりも低くなる。これにより、金属ヒュームを含む雰囲気ガスを効率的に排出することができる。
【００３２】
第２の遮蔽板１１１は、鋼帯Ｈの他方の面（下面）側でターンダウンロール室３０の底部の内壁に設けられる。第２の遮蔽板１１１の下端部は、ターンダウンロール室３０の底部の内壁に接合され、上端部は、ターンダウンロール３１の外周面に近接して配置される。第２の遮蔽板１１１は、鋼帯Ｈの下面側の空間において、焼鈍炉２０側と溶融金属めっき浴５１側とを遮蔽している。
【００３３】
本実施形態では、第２の遮蔽板１１１は、焼鈍炉２０側に位置する上流側遮蔽板１１１ａと、溶融金属めっき浴５１側に位置する下流側遮蔽板１１１ｂとを有する。上流側遮蔽板１１１ａ及び下流側遮蔽板１１１ｂは、それぞれの位置で、焼鈍炉２０側と溶融金属めっき浴５１側とを遮蔽する。上流側遮蔽板１１１ａ及び下流側遮蔽板１１１ｂは、鋼帯Ｈの下面側におけるターンダウンロール３１の下側の空間を、鋼帯Ｈの幅方向の全体に渡って、焼鈍炉２０側と溶融金属めっき浴５１側とに遮蔽する。かかる上流側遮蔽板１１１ａと下流側遮蔽板１１１ｂとの間の領域Ａ２には、当該間の領域Ａ２から雰囲気ガスを排出する排気口１１３が設けられている。
【００３４】
ここで、例えば、排気口１１３での雰囲気ガスの圧力が大気圧と同程度となるようにすれば、当該雰囲気ガスの圧力が、焼鈍炉２０内の雰囲気ガスの圧力及びスナウト４０内の雰囲気ガスの圧力よりも低くなる。これにより、金属ヒュームを含む雰囲気ガスを効率的に排出することができる。
【００３５】
第１及び第２の遮蔽板１０１，１１１は、少なくとも耐熱性を有する材料により構成される。例えば、第１及び第２の遮蔽板１０１，１１１は、耐熱性を有する金属板により構成される。なかでも、メンテナンス時等に大気雰囲気に晒されても酸化しにくく、また、安価であることから、ステンレス板により第１及び第２の遮蔽板１０１，１１１を構成することが好ましい。
【００３６】
ターンダウンロール３１は軸支されているために振動による位置ずれを生じにくい。また、ターンダウンロール３１上の鋼帯Ｈについても、張力によりターンダウンロール３１上に押え付けられているために位置ずれを生じにくい。したがって、ターンダウンロール３１に対向する位置であれば、第１の遮蔽板１０１が鋼帯Ｈに接触しないように、第１及び第２の遮蔽板１０１，１１１の端部を、鋼帯Ｈの表面あるいはターンダウンロール３１の外周面に対して近接して配置することができる。そのために、本実施形態にかかる連続溶融金属めっき装置１０は、第１及び第２の遮蔽板１０１，１１１による遮蔽性を比較的高くすることができる。
【００３７】
第１の遮蔽板１０１の端部と鋼帯Ｈの表面との間の間隙の距離、及び、第２の遮蔽板１１１の端部とターンダウンロール３１の外周面との間の間隙の距離は、望ましくは１０ｍｍ〜２０ｍｍである。あるいは、鋼帯Ｈに発生したヒートバックルが通過する際に、当該ヒートバックルが第１の遮蔽板１０１に接触した場合であっても、ヒートバックルが引っ掛かって鋼帯Ｈが破断しないように、ゴムあるいは樹脂製の柔軟性を有する第１の遮蔽板１０１を用いてもよい。この場合、第１の遮蔽板１０１は、鋼帯Ｈに近接する端部側に部分的に柔軟性を持たせてもよいし、第１の遮蔽板１０１に全体的に柔軟性を持たせてもよい。かかる第１の遮蔽板１０１は、例えば、可撓性のカーボンシート等により構成することができる。
【００３８】
また、上述のとおり、間の領域Ａ１，Ａ２には、それぞれ排気口１０３，１１３が設けられている。排気口１０３，１１３は、それぞれ鋼帯Ｈの幅方向の両端側に設けられている。スナウト４０内の溶融金属めっき浴５１の表面から発生した金属ヒュームを含む雰囲気ガスは、焼鈍炉２０側に流れる途中で、排気口１０３，１１３を介して外部に流出する。図１では、ターンダウンロール室３０の壁面に排気口１０３，１１３が設けられているが、排気口１０３，１１３を設ける位置はかかる例に限定されない。排気口１０３，１１３は、上面又は底面に設けられていてもよい。
【００３９】
また、排気口１０３，１１３の開口面積は、スナウト４０内の溶融金属めっき浴５１の表面から発生した金属ヒュームのうち、焼鈍炉２０側に流れ込む金属ヒュームの割合の上限目標値に基づいて設定することができる。かかる上限目標値は、焼鈍炉２０側に流れ込む金属ヒュームの許容限界である。すなわち、排気口１０３，１１３の開口面積によって排気量が変わることから、所望の排気量に応じて排気口１０３，１１３の開口面積を設定することができる。
【００４０】
この場合、間の領域Ａ１に設けられた排気口１０３の開口面積と、間の領域Ａ２に設けられた排気口１１３の開口面積とは、異なっていてもよい。排気口１０３，１１３が同一系統の排気管に通じている場合、排気口１０３，１１３からの総排気量は一定量になるため、開口面積を異ならせることによって、各排気口１０３，１１３からの排気量の割合が調節される。
【００４１】
例えば、鋼帯Ｈの上面側においては、ターンダウンロール３１の回転及び鋼帯Ｈの移動に伴って、第１の遮蔽板１０１と鋼帯Ｈとの間の間隙に、焼鈍炉２０側からスナウト４０側へと流れる随伴流が発生する。これにより、金属ヒュームを含む雰囲気ガスの焼鈍炉２０側への流れに対する遮蔽性は、第２の遮蔽板１１１とターンダウンロール３１との間隙の遮蔽性よりも高くなる。したがって、間の領域Ａ２に設けられた排気口１１３の開口面積を、間の領域Ａ１に設けられた排気口１０３の開口面積よりも大きくすることにより、第２の遮蔽板１１１とターンダウンロール３１との間隙の遮蔽性を高めることができる。
【００４２】
排気口１０３，１１３の開口面積は、スナウト４０内の溶融金属めっき浴５１から発生した金属ヒュームのうち焼鈍炉２０に流れ込む金属ヒュームの割合が上限目標値以下となるように、あらかじめ実機データを用いたシミュレーション等によって求めることが好ましい。
【００４３】
＜３．雰囲気ガスの流れ＞
次に、ターンダウンロール室３０内における雰囲気ガスの流れについて説明する。図２は、ターンダウンロール室３０内の雰囲気ガスの流れを示す図である。スナウト４０内の溶融金属めっき浴５１の表面から発生した金属ヒュームを含む雰囲気ガスは、ターンダウンロール室３０側に向かって流れる。一般に、焼鈍炉２０内の雰囲気ガスの圧力及びスナウト４０内の雰囲気ガスの圧力は大気圧よりも高く設定される。また、焼鈍炉２０内の雰囲気ガスの圧力は、スナウト４０内の雰囲気ガスの圧力よりも高めに設定される。
【００４４】
鋼帯Ｈの一方の面（上面）側においては、金属ヒュームを含む雰囲気ガスは、下流側遮蔽板１０１ｂにより堰き止められつつ、下流側遮蔽板１０１ｂと鋼帯Ｈとの間の間隙を介して、排気口１０３が設けられた間の領域Ａ１に進入する。一方、焼鈍炉２０側の雰囲気ガスも、上流側遮蔽板１０１ａと鋼帯Ｈとの間の間隙を介して、排気口１０３が設けられた間の領域Ａ１に進入する。このとき、焼鈍炉２０側の雰囲気ガスは、主として、ターンダウンロール３１の回転及び鋼帯Ｈの移動に伴う随伴流となって、間の領域Ａ１に流れ込む。
【００４５】
したがって、間の領域Ａ１では、下流側から流れ込む金属ヒュームを含む雰囲気ガスの流れと、上流側から流れ込む雰囲気ガスの流れとにより対流が形成され、排気口１０３から効率よく金属ヒュームを含む雰囲気ガスが排出される。また、例えば、排気口１０３での雰囲気ガスの圧力が大気圧と同程度であれば、当該雰囲気ガスの圧力は、焼鈍炉２０及びスナウト４０内の雰囲気ガスの圧力よりも低くなる。したがって、金属ヒュームを含む雰囲気ガスを効率的に排出することができる。特に、鋼帯Ｈの上面側では、上述した随伴流の作用も相俟って、金属ヒュームを含む雰囲気ガスが焼鈍炉２０側に流れ込むことを抑制することができる。
【００４６】
また、鋼帯Ｈの他方の面（下面）側においては、金属ヒュームを含む雰囲気ガスは、下流側遮蔽板１１１ｂにより堰き止められつつ、下流側遮蔽板１１１ｂとターンダウンロール３１との間の間隙を介して、排気口１０３が設けられた間の領域Ａ２に進入する。一方、焼鈍炉２０側の雰囲気ガスも、上流側遮蔽板１１１ａとターンダウンロール３１との間の間隙を介して、排気口１０３が設けられた間の領域Ａ２に進入する。したがって、間の領域Ａ２では、下流側から流れ込む金属ヒュームを含む雰囲気ガスの流れと、上流側から流れ込む雰囲気ガスの流れとにより対流が形成され、排気口１１３から効率よく金属ヒュームを含む雰囲気ガスが排出される。また、例えば、排気口１１３での雰囲気ガスの圧力が大気圧と同程度であれば、当該雰囲気ガスの圧力は、焼鈍炉２０及びスナウト４０内の雰囲気ガスの圧力よりも低くなる。したがって、金属ヒュームを含む雰囲気ガスを効率的に排出することができる。
【００４７】
このように、鋼帯Ｈの上面側及び下面側それぞれにおいて、スナウト４０内の溶融金属めっき浴５１から発生した金属ヒュームを含む雰囲気ガスが、排気口１０３，１１３を介して効率的に排出される。これにより、焼鈍炉２０側に流れ込む金属ヒュームの量が低減する。したがって、焼鈍炉２０側の低温部分において金属ヒュームが凝固して形成される堆積物に起因する鋼板疵を低減することができる。
【００４８】
＜４．変形例＞
本実施形態にかかる連続溶融金属めっき装置１０の構成は、種々の変形が可能である。以下、連続溶融金属めっき装置１０の変形例について説明する。
【００４９】
（４−１．変形例１）
図３は、変形例１にかかる連続溶融金属めっき装置のターンダウンロール室３０を概略的に示す図である。変形例１にかかる連続溶融金属めっき装置では、鋼帯Ｈの上面側に設けられた第１の遮蔽板１０１が、鋼帯Ｈの進行方向に沿って回動可能になっている。具体的には、鋼帯Ｈの上面側に設けられた上流側遮蔽板１０１ａ及び下流側遮蔽板１０１ｂは、それぞれ鋼帯Ｈの搬送方向に沿って回動可能に支持軸１０５ａ，１０５ｂに支持されている。これにより、鋼帯Ｈに発生したヒートバックルが上流側遮蔽板１０１ａ又は下流側遮蔽板１０１ｂに接触した場合であっても、上流側遮蔽板１０１ａ又は下流側遮蔽板１０１ｂが回動することによって、鋼帯Ｈの破断が回避される。
【００５０】
そのため、上流側遮蔽板１０１ａ及び下流側遮蔽板１０１ｂの端部を、より鋼帯Ｈに近接させて配置することができる。上流側遮蔽板１０１ａ及び下流側遮蔽板１０１ｂと鋼帯Ｈとの間の間隙の距離は、例えば、１０ｍｍ〜２０ｍｍとすることができる。したがって、上流側遮蔽板１０１ａ及び下流側遮蔽板１０１ｂによる遮蔽性が高められ、金属ヒュームが焼鈍炉２０側に流れ込むことに対する抑制効果を高めることができる。
【００５１】
（４−２．変形例２）
図４〜図６は、変形例２にかかる連続溶融金属めっき装置を説明するために示す図である。図４は、変形例２にかかる連続溶融金属めっき装置のターンダウンロール室３０を概略的に示す図である。図５は、ターンダウンロール３１及び第１及び第２の遮蔽板１２１，１３１を示す斜視図である。図６は、図５の一点鎖線に沿って第１及び第２の遮蔽板１２１，１３１及びターンダウンロール３１を見た図である。
【００５２】
変形例２にかかる連続溶融金属めっき装置では、第１及び第２の遮蔽板１２１，１３１における、鋼帯Ｈの幅方向に沿う方向の両端部が、ターンダウンロール３１の外形に対応する形状を有する。本実施形態にかかるターンダウンロール３１は、円柱状を成すロール胴部３１ａと、ロール胴部３１ａの両端部からそれぞれ軸方向の外側に向かって縮径するテーパ状のロール端部３１ｂａ，３１ｂｂとを有している。かかるターンダウンロール３１の外形に対応するように、第１及び第２の遮蔽板１２１，１３１の両端部は、ロール端部３１ｂａ，３１ｂｂの外周面に近接するように張り出している。
【００５３】
これにより、ターンダウンロール３１のロール胴部３１ａに対応する領域だけでなく、ターンダウンロール３１の軸方向の両端部のロール端部３１ｂａ，３１ｂｂに対応する領域においても、第１及び第２の遮蔽板１２１，１３１による遮蔽性が高められている。したがって、金属ヒュームを含む雰囲気ガスが焼鈍炉２０側に流れ込むことに対する抑制効果を高めることができる。
【００５４】
特に、図４及び図５に示した例では、第１の遮蔽板１２１を構成する上流側遮蔽板１２１ａ及び下流側遮蔽板１２１ｂが、鋼帯Ｈの搬送方向に沿って回動可能に、支持軸１２５ａ，１２５ｂに支持されている。したがって、変形例１にかかる連続溶融金属めっき装置と同様に、上流側遮蔽板１２１ａ及び下流側遮蔽板１２１ｂの端部を、より鋼帯Ｈに近接させて配置することができる。したがって、上流側遮蔽板１２１ａ及び下流側遮蔽板１２１ｂによる遮蔽性が高められ、金属ヒュームが焼鈍炉２０側に流れ込むことに対する抑制効果をさらに高めることができる。
【００５５】
この場合において、図６に示すように、ロール胴部３１ａと上流側遮蔽板１２１ａ及び下流側遮蔽板１２１ｂとの間の間隙の距離ｄ１は、通板する鋼帯Ｈの板厚を考慮する必要があるが、例えば１０ｍｍ〜２０ｍｍとすることができる。また、ロール端部３１ｂａ，３１ｂｂと上流側遮蔽板１２１ａ及び下流側遮蔽板１２１ｂとの間の間隙の距離ｄ２は、例えば２５ｍｍ〜３５ｍｍとすることができる。距離ｄ２を大きめに設けることにより、ターンダウンロール３１の交換する際等に、ターンダウンロール３１の軸方向位置がずれた場合であっても、上流側遮蔽板１２１ａ及び下流側遮蔽板１２１ｂがターンダウンロール３１に接触することを防ぐことができる。
【００５６】
（４−３．変形例３）
図７は、変形例３にかかる連続溶融金属めっき装置のターンダウンロール室３０を概略的に示す図である。変形例３にかかる連続溶融金属めっき装置は、鋼帯Ｈの上面側に設けられた第１の遮蔽板１４１が一枚の遮蔽板からなり、鋼帯Ｈの上面側に排気口が設けられていない点で、変形例２にかかる連続溶融金属めっき装置と異なる。
【００５７】
すでに述べたように、本実施形態にかかる連続溶融金属めっき装置では、鋼帯Ｈの振動が少ない位置において、第１の遮蔽板１４１及び第２の遮蔽板１３１が設けられている。したがって、第１の遮蔽板１４１及び第２の遮蔽板１３１は、鋼帯Ｈ又はターンダウンロール３１に対して近接して配置されている。このうち、鋼帯Ｈの上面側に設けられた第１の遮蔽板１４１と鋼帯Ｈの表面との間の間隙には、ターンダウンロール３１の回転及び鋼帯Ｈの移動に伴って、焼鈍炉２０側から溶融金属めっき浴５１側へと随伴流が通過する。
【００５８】
したがって、鋼帯Ｈの上面側においては、排気口を設けることなく、一枚の遮蔽板で焼鈍炉２０側と溶融金属めっき浴５１側とを遮蔽するのみで、金属ヒュームを含む雰囲気ガスが焼鈍炉２０側に流れ込むことに対する抑制効果が得られている。また、鋼帯Ｈの上面側の排気口が省略され、鋼帯Ｈの下面側にのみ排気口１１３が設けられることによって、排気口１１３からの排気量が増大する。したがって、鋼帯Ｈの下面側においては、金属ヒュームを含む雰囲気ガスが、より効率的に、排気口１１３を介して排出される。これにより、変形例２と比較して、より簡易な構成によって、焼鈍炉２０側に流れ込む金属ヒュームの量を低減することができる。
【００５９】
（４−４．変形例４）
図８は、変形例４にかかる連続溶融金属めっき装置１０Ａの構成を概略的に示す図である。変形例４にかかる連続溶融金属めっき装置１０Ａは、排気装置を備える点において、変形例３にかかる連続溶融金属めっき装置とは異なる。変形例４にかかる連続溶融金属めっき装置１０Ａは、排気口１１３に連通する排気管７１に、排気装置としてのエジェクタ７０と、金属ヒューム回収装置としてのサイクロン８０とを、排気口１１３側からこの順に備えている。
【００６０】
エジェクタ７０は、作動流体として不活性ガスＧをシリンダ内に供給することによってシリンダ内を真空状態とし、排気口１１３を介して、上流側遮蔽板１３１ａ及び下流側遮蔽板１３１ｂの間の領域Ａ２から、金属ヒュームを含む雰囲気ガスを吸引する。サイクロン８０は、排気される雰囲気ガス中に含まれる金属ヒュームを分離して回収する。金属ヒュームが除かれた雰囲気ガスは、そのまま排気等される。
【００６１】
変形例４にかかる連続溶融金属めっき装置１０Ａは、エジェクタ７０に導入する不活性ガスＧの流量を調節することによって、間の領域Ａ２からの排気量を調整することができる。これにより、スナウト４０内の溶融金属めっき浴５１から発生した金属ヒュームのうち、焼鈍炉２０に流れ込む金属ヒュームの割合を定量的に調節することができる。したがって、排気口１１３の開口面積を変えずに、焼鈍炉２０に流れ込む金属ヒュームの割合を、上限目標値以下に制御することができる。
【００６２】
なお、図８に示した連続溶融金属めっき装置１０Ａは、変形例３にかかる連続溶融金属めっき装置に対して排気装置を設けたものであるが、図１や図３，図４に示した連続溶融金属めっき装置に対して排気装置を設けてもよい。また、排気装置はエジェクタに限られず、ブロア等の送気装置であってもよい。
【００６３】
以上説明したように、本実施形態にかかる連続溶融金属めっき装置１０は、ターンダウンロール室３０内に、それぞれ上流側遮蔽板１０１ａ，１１１ａと下流側遮蔽板１０１ｂ、１１１ｂとを含む第１の遮蔽板１０１及び第２の遮蔽板１１１を備えている。かかる第１の遮蔽板１０１及び第２の遮蔽板１１１は、それぞれ鋼帯Ｈの一方の面（上面）側及び他方の面（下面）側において、焼鈍炉２０側と溶融金属めっき浴５１側とを遮蔽する。したがって、スナウト４０内の溶融金属めっき浴５１の表面から発生した金属ヒュームが、直接的に焼鈍炉２０側に流れ込まないようになっている。
【００６４】
また、これらの上流側遮蔽板１０１ａ，１１１ａと下流側遮蔽板１０１ｂ、１１１ｂとの間の領域Ａ１，Ａ２には、排気口１０３，１１３が設けられ、当該間の領域Ａ１，Ａ２から、金属ヒュームを含む雰囲気ガスが効率的に排出される。したがって、焼鈍炉２０に流れ込む金属ヒュームの量を低減して、金属ヒュームの堆積物に起因する鋼板疵の発生を抑制することができる。
【実施例】
【００６５】
次に、本実施形態の実施例について説明する。
【００６６】
本実施例では、鋼帯Ｈの板幅、焼鈍炉２０の炉内圧力及び炉内ガス温度を同じ条件とする一方、遮蔽板の構成を異ならせて、それぞれ排気量と、金属ヒュームの炉内進入割合との関係をシミュレーションにより求めた。実施例１〜３は、図１に示す本実施形態にかかる連続溶融金属めっき装置１０を使用した場合の例とした。実施例４〜６は、図４に示す変形例２にかかる連続溶融金属めっき装置を使用した場合の例とした。実施例７〜９は、図７に示す変形例３にかかる連続溶融金属めっき装置を使用した場合の例とした。また、ターンダウンロール３１は、図５及び図６に示す構成のターンダウンロールを使用した。
【００６７】
いずれの実施例１〜９においても、鋼帯Ｈの板幅を１，８５０ｍｍ、焼鈍炉２０の炉内圧力を０．２９３９ｋＰａ、焼鈍炉２０の炉内ガス温度を３４０℃と仮定してシミュレーションを行った。また、第１及び第２の遮蔽板１０１，１１１，１２１，１３１，１４１，１５１の構成、ロール胴部３１ａと第１及び第２の遮蔽板１０１，１１１，１２１，１３１，１４１，１５１との間の距離ｄ１、ロール端部３１ｂａ，３１ｂｂと第１及び第２の遮蔽板１０１，１１１，１２１，１３１，１４１，１５１との間の距離ｄ２はそれぞれ表１に示す条件とした。
【００６８】
【表１】
0006330612.tif 000002
【００６９】
図９は、それぞれ同じ装置を使用した実施例１〜３（破線）、実施例４〜６（一点鎖線）、実施例７〜９（実線）について、表１に示した排気量（Ｎｍ3／Ｈｒ）と、金属ヒュームの炉内進入割合（％）との関係を表すグラフを示している。かかる図９のグラフに示すように、同じ装置を用いる場合、排気口１０３，１１３を介して排出する雰囲気ガスの流量が多いほど、スナウト４０内の溶融金属めっき浴５１の表面から発生した金属ヒュームのうち、焼鈍炉２０内に侵入する割合が小さくなることが分かる。
【００７０】
特に、排気量が大きくなるほど、間の領域Ａ１，Ａ２の雰囲気ガスの圧力が大気圧程度まで低下し、焼鈍炉２０及びスナウト４０内の雰囲気ガスの圧力に対して十分に減圧される。したがって、金属ヒュームを含む雰囲気ガスが効率的に排出され、金属ヒュームの炉内侵入割合がより低下する。例えば、図１に示す本実施形態にかかる連続溶融金属めっき装置を使用した場合（破線）には、排気量が２０５Ｎｍ3／Ｈｒ以上であれば金属ヒュームの炉内侵入割合が１０％以下に低下する。また、図４に示す変形例２にかかる連続溶融金属めっき装置を使用した場合（一点鎖線）には、排気量が１５０Ｎｍ3／Ｈｒ以上であれば金属ヒュームの炉内侵入割合が１０％以下に低下する。さらに、図７に示す変形例３にかかる連続溶融金属めっき装置を使用した場合（実線）には、排気量が１１０Ｎｍ3／Ｈｒ以上であれば金属ヒュームの炉内侵入割合が１０％以下に低下する。
【００７１】
また、第１の遮蔽板１０１，１２１が上流側遮蔽板１０１ａ，１０１ｂ，１２１ａ，１２１ｂを含む同一の装置の場合、ロール端部３１ｂａ，３１ｂｂの周囲を遮蔽した実施例４〜６が、ロール端部３１ｂａ，３１ｂｂの周囲を遮蔽しない実施例１〜３に比べて、少ない排気量で、金属ヒュームの炉内侵入割合を小さくすることができることが分かる。さらに、ロール端部３１ｂａ，３１ｂｂの周囲を遮蔽した場合、一枚の第１の遮蔽板１４１を有する実施例７〜９が、上流側遮蔽板１２１ａ及び下流側遮蔽板１２１ｂを含む第１の遮蔽板１２１を有する実施例４〜６に比べて、さらに少ない排気量で、金属ヒュームの炉内侵入割合を小さくすることができる。
【００７２】
例えば、スナウト４０内の溶融金属めっき浴５１から発生した金属ヒュームのうち、焼鈍炉２０側に流れ込む金属ヒュームの割合を５％以下とするには、図１に示す遮蔽板の場合、排気量を約２４０Ｎｍ3／Ｈｒ以下とすればよい。同様に、焼鈍炉２０側に流れ込む金属ヒュームの割合を５％以下とするには、図４に示す遮蔽板の場合、排気量を約１８０Ｎｍ3／Ｈｒ以下とすればよい。同様に、焼鈍炉２０側に流れ込む金属ヒュームの割合を５％以下とするには、図７に示す遮蔽板の場合、排気量を約１４０Ｎｍ3／Ｈｒ以下とすればよい。
【００７３】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００７４】
例えば、上記の実施形態においては、ターンダウンロール室内において、鋼帯Ｈの一方の面（上面）側及び他方の面（下面）側にそれぞれ第１及び第２の遮蔽板を設けていたが、本発明はかかる例に限定されない。例えば、第１及び第２の遮蔽板は、スナウト内に設けてもよい。この場合、スナウト内では、鋼帯Ｈの搬送に伴う鋼帯Ｈの振動幅が、ターンダウンロール上の鋼帯Ｈの振動幅よりも大きくなりやすいことから、第１及び第２の遮蔽板と鋼帯Ｈとの間の距離を、やや広めに設定するとよい。
【符号の説明】
【００７５】
１０，１０Ａ    連続溶融金属めっき装置
２０    焼鈍炉
３０    ターンダウンロール室
３１    ターンダウンロール
３１ａ    ロール胴部
３１ｂａ，３１ｂｂ    ロール端部
４０    スナウト
５０    溶融金属槽
５１    溶融金属めっき浴
５３    シンクロール
６０    ガスワイピング装置
７０    エジェクタ
８０    サイクロン
１０１，１２１，１４１    第１の遮蔽板
１０１ａ，１２１ａ    上流側遮蔽板
１０１ｂ，１２１ｂ    下流側遮蔽板
１０３，１１３    排気口
１０５ａ，１０５ｂ    支持軸
１１１，１３１，１５１    第２の遮蔽板
１１１ａ，１３１ａ，１５１ａ    上流側遮蔽板
１１１ｂ，１３１ｂ，１５１ｂ    下流側遮蔽板
１２５ａ，１２５ｂ    支持軸
【図１】
0006330612.tif 000003
【図２】
0006330612.tif 000004
【図３】
0006330612.tif 000005
【図４】
0006330612.tif 000006
【図５】
0006330612.tif 000007
【図６】
0006330612.tif 000008
【図７】
0006330612.tif 000009
【図８】
0006330612.tif 000010
【図９】
0006330612.tif 000011